(57)【要約】【課題】透過光量を電気的に制御できる、切断整形可能な液晶素子を提供することを課題とする。また、当該素子において、透明状態に濁りが小さくすっきりした視界が確保することを課題とする。【解決手段】透明導電膜が対向するように配置された２枚の透明導電膜付き基板と、前記２枚の透明導電膜付き基板の間に挟持された液晶−高分子複合膜とを備え、前記液晶−高分子複合膜が、高分子マトリクスと、前記高分子マトリクスに液晶組成物が囲まれた液晶領域とを有する液晶素子であって、前記液晶組成物は二色性色素を含有し、前記液晶−高分子複合膜は電圧の印加により透明状態と着色状態を切り替えることができ、前記透明状態のヘーズが６％以下であり、前記透明状態と着色状態の全透過率の差が２５％以上である、液晶素子を用いて解決する【選択図】なし【特許請求の範囲】
【請求項１】
透明導電膜が対向するように配置された２枚の透明導電膜付き基板と、前記２枚の透明
導電膜付き基板の間に挟持された液晶−高分子複合膜とを備え、
前記液晶−高分子複合膜が、高分子マトリクスと、前記高分子マトリクスに液晶組成物
が囲まれた液晶領域とを有する液晶素子であって、
前記液晶組成物は二色性色素を含有し、
前記液晶−高分子複合膜は電圧の印加により透明状態と着色状態を切り替えることがで
き、
前記透明状態のヘーズが６％以下であり、
前記透明状態と着色状態の全透過率の差が２５％以上である、液晶素子。
【請求項２】
前記液晶組成物の誘電率異方性が正であり、前記液晶組成物の屈折率異方性が０．２０
以下であり、前記液晶領域の平均粒径が２μｍ以上５０μｍ以下である、請求項１に記載
の液晶素子。
【請求項３】
前記高分子複合膜において、前記高分子マトリクスの全質量を１とすると、前記液晶組
成物の全質量が０．５以上４以下である、請求項１又は２に記載の液晶素子。
【請求項４】
前記液晶領域の粒径分布において、変動係数が０．００１以上０．８以下である、請求
項１〜３のいずれか１項に記載の液晶素子。
【請求項５】
前記二色性色素がアントラキノン系色素を含有するものである、請求項１〜４のいずれ
か１項に記載の液晶素子。
【請求項６】
前記液晶組成物の二色性色素の含有量が３％以上２０％以下である、請求項１〜５のい
ずれか１項に記載の液晶素子。
【請求項７】
前記高分子マトリクスがポリウレタンを含有するものである、請求項１〜６のいずれか
１項に記載の液晶素子。
【請求項８】
前記着色状態のヘーズが９０％以下である、請求項１〜７のいずれか１項に記載の液晶
素子。
【請求項９】
水を含有する媒体に液晶組成物が分散したエマルジョン組成物であって、
前記媒体は、高分子が分散又は溶解したものであり、
前記液晶組成物は、二色性色素を含有し、
前記液晶組成物の誘電率異方性が正であり、
前記液晶組成物の屈折率異方性が０．０１以上０．２以下であり、
前記液晶組成物の平均粒径が２μｍ以上５０μｍ以下である。
【請求項１０】
前記高分子の全質量１とすると、液晶組成物の全質量が０．５以上４以下である、請求
項９に記載のエマルジョン組成物。
【請求項１１】
前記液晶組成物の粒径分布において、変動係数が０．００１以上０．８以下である、請
求項９又は１０に記載のエマルジョン組成物。
【請求項１２】
前記二色性色素がアントラキノン系色素を含有するものである、請求項９〜１１のいず
れか１項に記載のエマルジョン組成物。
【請求項１３】
前記液晶組成物に二色性色素を３％以上２０％以下含有する、請求項９〜１２のいずれ
か１項に記載のエマルジョン組成物。
【請求項１４】
前記高分子がポリウレタンを含有するものである、請求項９〜１３のいずれか１項に記
載のエマルジョン組成物。
【発明の詳細な説明】
【技術分野】
【０００１】
本発明は、液晶素子及びエマルジョン組成物に関する。詳しくは、透明状態と着色状態
の切り替えができる液晶素子及び該液晶素子に用いることのできるエマルジョン組成物に
関する。
【背景技術】
【０００２】
近年、ガラスの透明度を電気的に切り替えることができるスマートガラスの需要が大き
くなってきている。スマートガラスに用いられる調光材としては、液晶方式、エレクトロ
クロミック方式、ＳＰＤ（Ｓｕｓｐｅｎｄ  Ｐａｒｔｉｃｌｅ  Ｄｅｖｉｃｅ）方式等が
提案されている。この中でも、液晶方式は応答時間が圧倒的に短く、利用者にストレスを
感じさせないために注目されている。
【０００３】
液晶方式の中でも、ＰＤＬＣ（Ｐｏｌｙｍｅｒ  Ｄｉｓｐｅｒｓｅｄ  Ｌｉｑｕｉｄ  
Ｃｒｙｓｔａｌｓ）が広く知られている（非特許文献１）。ＰＤＬＣは粒子状の液晶が高
分子マトリクスに分散した液晶−高分子複合膜が、２枚の透明導電基板に挟まれた構造を
持つ。
【０００４】
ＰＤＬＣの中でもノーマルモード駆動が最も一般的である。ノーマルモード駆動のＰＤ
ＬＣに対して、電圧を印加していない状態では、液晶分子が高分子マトリクスの壁面に沿
って配向し、液晶領域と高分子マトリクスとで屈折率の不一致が生じる。この不一致によ
り光散乱を起こして着色することで、目隠しとして機能する。一方、ＰＤＬＣに電圧を印
加した場合、液晶分子が電界方向へ配向することにより、液晶領域と高分子マトリクスと
で屈折率が一致し、光を透過して透明になる。
【０００５】
ＰＤＬＣは、電車、自動車等の車両、ビジネスビル、病院等の建物の窓、扉、間仕切り
等において、意匠性やプライバシーの保護等を目的とした調光シャッターとして実用化さ
れている。また、文字や図形を表示する表示装置としても用いられている。特に窓として
応用する場合には、透明状態に極力濁りが小さいことが望まれる。
【０００６】
ＰＤＬＣは前述の液晶−高分子複合膜の構造により可撓性を持つために、フィルム素子
にすることができる。加えて、フィルム素子を切断整形することが可能である。このよう
な特徴を生かし、利用者が簡単にガラスに貼りつけ施工することができる。
【０００７】
ところで、近年、省エネ志向の高まりから、スマートガラスを窓に活用し、室内に入る
日射量を制御することで冷暖房負荷を減らす試みがなされている。ところがＰＤＬＣの場
合、光散乱の有無を切り替えることができるものの、散乱はほとんどが前方散乱であるた
め光が素子を透過してしまう。そのため、透過光量をほとんど制御できず、省エネに寄与
できない。
【０００８】
特許文献１〜３には、二色性色素を液晶中に添加したゲストホスト液晶方式のスマート
ガラスが開示されている。ゲストホスト液晶方式は液晶素子の吸光度を電気的に切り替え
ることにより透明状態と着色状態を切り替える方式であるため、透過光量を制御すること
ができる。
【０００９】
特許文献４〜５には、ＰＤＬＣとゲストホスト液晶を組み合わせたゲストホストＰＤＬ
Ｃが開示されており、透過光量を制御可能なフィルム素子が期待されている。
【００１０】
特許文献４では、液晶−高分子複合膜を光重合による重合誘起相分離により製造してい
る。
【００１１】
特許文献５では液晶−高分子複合膜を、水系のエマルジョン組成物を用いて製造してい
る。このエマルジョン組成物を用いた製造法は、特許文献４の重合誘起相分離による製造
法と比べ、所望の膜構造を得ることが容易であり、かつ高分子マトリクスの硬化不良に由
来する信頼性の低下が生じない利点がある。
【先行技術文献】
【特許文献】
【００１２】
【特許文献１】特開２０１６−５１０９０７号公報
【特許文献２】特開２０１６−５３６６３４号公報
【特許文献３】特開２０１７−５１１８９５号公報
【特許文献４】特開２０１１−１９０３１４号公報
【特許文献５】特開２０００−３４７２２３号公報
【非特許文献】
【００１３】
【非特許文献１】Ｄ．Ａ．Ｈｉｇｇｉｎｓ，  Ａｄｖａｎｃｅｄ  Ｍａｔｅｒｉａｌｓ  ２０００，  １２，  Ｎｏ．  ４
【発明の概要】
【発明が解決しようとする課題】
【００１４】
特許文献１〜３に示されているゲストホスト液晶を切断整形可能なフィルム素子にする
ためには、ＰＤＬＣのごとく、液晶を囲み、かつ膜構造を支持するマトリクスが必要とな
る。
特許文献４に記載されているような、光重合による重合誘起相分離を用いて製造される
ＰＤＬＣの場合、色素の光吸収による高分子マトリクスの硬化不良が起こるため、液晶素
子の信頼性に問題がある。
【００１５】
一方、特許文献５によると、液晶の複屈折率（Δｎ）が０．１５以下であり、かつ二色
性色素のオーダーパラメータＳが０．７５以上であれば、ＰＤＬＣの可視光透過率の変化
幅が３０％以上で、かつ透明状態のヘーズが１０％以下になると記載されている。
しかしながら、ここでの可視光透過率は散乱光が含まれていない直線光による直線透過
率を示しており、前方散乱された光を含めると、透過光量の変化幅はなおも非常に小さい
ため、日射量がほとんど制御できない課題がある。
また、透明状態のヘーズが１０％以下といっても、特許文献５に記載の方法ではヘーズ
８％しか実現できておらず、透明状態の濁りが強く、視界がぼやけてしまい満足のゆくも
のではない。
【００１６】
従来の検討では、透過光量を電気的に制御でき、透明状態に濁りが小さくすっきりした
視界が確保され、更に、切断整形可能な液晶素子は提供されていなかった。
【課題を解決するための手段】
【００１７】
本発明者は、検討の結果、散乱光も含めた透過光量を評価するには、分光光度計と積分
球を併用して全透過率を測定する方法が適切であることを見出した。さらに、前記測定方
法により、本発明者は上記課題を解決すべく鋭意検討した結果、特定の素子構成であり、
特定のヘーズ及び全透過率であることで解決できることを見出した。
即ち、本発明の要旨は、以下に存する。
【００１８】
[１]透明導電膜が対向するように配置された２枚の透明導電膜付き基板と、前記２枚の透
明導電膜付き基板の間に挟持された液晶−高分子複合膜とを備え、
前記液晶−高分子複合膜が、高分子マトリクスと、前記高分子マトリクスに液晶組成物
が囲まれた液晶領域とを有する液晶素子であって、
前記液晶組成物は二色性色素を含有し、
前記液晶−高分子複合膜は電圧の印加により透明状態と着色状態を切り替えることがで
き、
前記透明状態のヘーズが６％以下であり、
前記透明状態と着色状態の全透過率の差が２５％以上である、液晶素子。
[２]前記液晶組成物の誘電率異方性が正であり、前記液晶組成物の屈折率異方性が０．２
０以下であり、前記液晶領域の平均粒径が２μｍ以上５０μｍ以下である、[１]に記載の
液晶素子。
[３]前記高分子複合膜において、前記高分子マトリクスの全質量を１とすると、前記液晶
組成物の全質量が０．５以上４以下である、[１]又は[２]に記載の液晶素子。
[４]前記液晶領域の粒径分布において、変動係数が０．００１以上０．８以下である、[
１]〜[３]のいずれか１に記載の液晶素子。
[５]前記二色性色素がアントラキノン系色素を含有するものである、[１]〜[４]のいずれ
か１に記載の液晶素子。
[６]前記液晶組成物の二色性色素の含有量が３％以上２０％以下である、[１]〜[５]のい
ずれか１に記載の液晶素子。
[７]前記高分子マトリクスがポリウレタンを含有するものである、[１]〜[６]のいずれか
１に記載の液晶素子。
[８]前記着色状態のヘーズが９０％以下である、[１]〜[７]いずれか1に記載の液晶素子
。
[９]水を含有する媒体に液晶組成物が分散したエマルジョン組成物であって、
前記媒体は、高分子が分散又は溶解したものであり、
前記液晶組成物は、二色性色素を含有し、
前記液晶組成物の誘電率異方性が正であり、
前記液晶組成物の屈折率異方性が０．０１以上０．２以下であり、
前記液晶組成物の平均粒径が２μｍ以上５０μｍ以下である。
[１０]前記高分子の全質量１とすると、液晶組成物の全質量が、０．５以上４以下である
、[９]に記載のエマルジョン組成物。
[１１]前記液晶組成物の粒径分布において、変動係数が０．００１以上０．８以下である
、[９]又は[１０]に記載のエマルジョン組成物。
[１２]前記二色性色素がアントラキノン系色素を含有するものである、[９]〜[１１]のい
ずれか１に記載のエマルジョン組成物。
[１３]前記液晶組成物に二色性色素を３％以上２０％以下含有する、[９]〜[１２]のいず
れか１に記載のエマルジョン組成物。
[１４]前記高分子がポリウレタンを含有するものである、[９]〜[１３]のいずれか１に記
載のエマルジョン組成物。
【発明の効果】
【００１９】
本発明によれば、透過光量を電気的に制御できる、切断整形可能な液晶素子が提供され
る。また、当該素子において、透明状態に濁りが小さくすっきりした視界が確保される。
【００２０】
本発明の液晶素子は、透明導電膜が対向するように配置された２枚の透明導電膜付き基
板と、前記２枚の透明導電膜付き基板の間に挟持された液晶−高分子複合膜とを備え、前
記液晶−高分子複合膜が、高分子マトリクスと、前記高分子マトリクスに液晶組成物が囲
まれた液晶領域とを有する液晶素子である。前記液晶組成物は二色性色素を含有しており
、前記液晶−高分子複合膜は電圧の印加により透明状態と着色状態を切り替えることがで
きる。前記透明状態と着色状態の全透過率の差が２５％以上であり、前記透明状態のヘー
ズが６％以下である。
前記液晶−高分子複合膜が、高分子マトリクスと前記高分子マトリクスに液晶組成物が
囲まれた液晶領域とを有することで、可撓性を有する切断整形可能な液晶素子となる。前
記透明状態と着色状態の全透過率の差が２５％以上あることで、透過光量の多い状態と少
ない状態で切り替えることができるので、たとえばスマートガラスとして窓へ適用する場
合、日射を制御し、空調負荷を減らすことができる。
一方、前記透明状態のヘーズが６％以下であることで、濁りが小さくすっきりした視界
が確保され、通常の窓ガラスと同様の視界が得られる。
【００２１】
本発明の液晶素子は、上記の特性から、窓、スクリーン、ディスプレイ等に有用である
。例えば、建物及び乗り物の窓、パーテーション等に視野遮断素子として用いることがで
きる。また、公告板、ショーウインドウ、コンピューター端末、プロジェクション等のデ
ィスプレイとして利用することができる。
【発明を実施するための形態】
【００２２】
以下に本発明について詳細に説明するが、以下の説明は、本発明の実施の形態の一例で
あり、本発明はその要旨を超えない限り、以下の記載内容に限定されるものではなく、本
発明の要旨を逸脱しない範囲において、任意に変形して実施することができる。
【００２３】
＜液晶素子＞
本発明の液晶素子は、透明導電膜が対向するように配置された２枚の透明導電膜付き基
板と、前記２枚の透明導電膜付き基板の間に挟持された液晶−高分子複合膜とを備え、前
記液晶−高分子複合膜が、高分子マトリクスと、前記高分子マトリクスに液晶組成物が囲
まれた液晶領域とを有する液晶素子である。前記液晶組成物は二色性色素を含有しており
、前記液晶−高分子複合膜は電圧の印加により透明状態と着色状態を切り替えることがで
きる。
液晶−高分子複合膜は、電圧無印加時に透明状態であり、電圧印加時に着色状態であっ
てもよい。また、電圧印加時に透明状態であり、電圧無印加時に着色状態であってもよい
。
なお、本発明において電圧とは、閾値以上の実効値を持つ、直流電圧、交流電圧、パル
ス電圧又はそれらの組み合わせを表す。
【００２４】
本発明において、透明状態とは、上記電圧印加時又は電圧無印加時の液晶−高分子複合
膜の状態を表し、電圧印加時と電圧無印加時において、液晶−高分子複合膜の全透過率が
大きい方を透明状態とする。
また、本発明において、着色状態とは、上記電圧印加時又は電圧無印加時の液晶−高分
子複合膜の状態を表し、電圧印加時と電圧無印加時において、液晶−高分子複合膜の全透
過率が小さい方を透明状態とする。
【００２５】
〔全透過率〕
本明細における全透過率は、ＪＩＳ  Ｂ７０８１で規定された、積分球を備えた分光光
度計を使用する方法で測定される。また本明細において、光とは可視光（波長３８０ｎｍ
〜７８０ｎｍ）を示すものとし、全透過率は可視光領域で測定されるものとする。本発明
の液晶素子は、透明状態と着色状態の全透過率の差が２５％以上であることを特徴とする
。全透過率の差が２５％以上であることで、液晶素子の透過光量を制御することができる
。好ましくは３０％以上であり、より好ましくは３５％以上である。
また、透明導電膜付き基板の透過率が低いと導電膜の電気抵抗が低くなり、液晶素子の
駆動電圧や応答時間が良好になる傾向があるため、全透過率の差は９０％以下であること
が好ましく、より好ましくは８５％以下であり、さらに好ましくは８０％以下である。
液晶素子において、透明状態と着色状態の全透過率の差が２５％以上である波長域は少
なくとも１つ存在すればよく、２つ以上存在してもよい。
【００２６】
全透過率の差を２５％以上とする方法は特に限定されないが、（１）着色状態の二色性
色素の光吸収を大きくする方法、（２）透明状態に二色性色素の光吸収を小さくする方法
、及び（３）透明状態に後方散乱する光を低減することが挙げられる。
（１）のごとく着色状態の二色性色素の光吸収を大きくするためには、
（１−１）二色性色素の吸光係数を大きくする、
（１−２）二色性色素を可能な限り多量に液晶組成物に溶解させる、
（１−３）着色状態における液晶−高分子複合膜の光散乱を低減する、
（１−４）二色性色素の吸収軸の方位を入射光の光電場振動方位と合わせる、等が挙げら
れる。
さらに、（１−３）のごとく着色状態における液晶−高分子複合膜の光散乱を低減する
ためには、液晶組成物の異常光屈折率（ｎｅ）を高分子マトリクスの屈折率に近づける、
液晶領域の平均粒径（ｒ）を光波長より十分大きい範囲にする等の方法が挙げられる。
（２）のごとく透明状態に二色性色素の光吸収を小さくするためには、二色性色素のオ
ーダーパラメータを大きくする方法等が挙げられる。
（３）のごとく透明状態に後方散乱する光を低減するためには、液晶組成物のｎｅを高
分子マトリクスの屈折率に近づける、液晶領域のｒを光波長より十分大きい範囲にする等
の方法が挙げられる。
全透過率の差を２５％以上とする波長域は液晶組成物に含有させる二色性色素の吸収波
長域と対応しているため、着色させたい色彩に応じて二色性色素を選定する方法が挙げら
れる。
【００２７】
透明状態の全透過率としては、４０％以上が好ましく、より好ましくは５０％以上であ
り、さらに好ましくは６０％以上である。着色状態の全透過率としては、５０％以下が好
ましく、より好ましくは４０％以下、さらに好ましくは３０％以下である。なお、透明状
態と着色状態の全透過率は、透明状態の方が必ず高い。
なお、全透過率の範囲は、用途に応じて決めることができる。たとえば背景を観察した
いことが多い用途では透明性を重視して全透過率を透明状態７０％、着色状態４５％のよ
うに高い範囲にすればよく、外光のまぶしさを低減したいことが多い用途では透明状態４
０％、着色状態１５％のように低い範囲にすればよい。
【００２８】
〔ヘーズ〕
本明細におけるヘーズは、ＪＩＳ  Ｋ７１３６の方法で測定される。本発明の液晶素子
は、透明状態のヘーズが６％以下であることを特徴とする。透明状態のヘーズが６％以下
であることで、濁りが小さくすっきりした視界が確保され、通常の窓ガラスと同様の視界
が得られる。好ましくは４％以下であり、より好ましくは２％以下である。
一方、透明導電膜付き基板のヘーズを勘案すると、透明状態のヘーズは０．１％以上が
好ましく、より好ましくは０．３％以上であり、さらに好ましくは０．５％以上である。
液晶素子の透明状態のヘーズを６％以下とする方法は特に限定されないが、液晶組成物
の常光屈折率（ｎｏ）を高分子マトリクスの屈折率に近づける、液晶領域のｒを光波長よ
り十分大きい範囲にする等が挙げられる。
【００２９】
着色状態着色状態のヘーズとしては９０％以下が好ましく、より好ましくは８０％以下
、さらに好ましくは７０％以下である。９０％以下であることで、着色状態の二色性色素
の光吸収を大きくすることができ、より透過光量を小さくできる傾向がある。一方１０％
以上が好ましく、より好ましくは２０％以上、さらに好ましくは３０％以上である。１０
％以上であることで、外光のまぶしさをより低減できる傾向がある。
【００３０】
本発明は特に、液晶組成物のΔｎ（Δｎ＝ｎｅ−ｎｏ）及び液晶領域のｍを適当な範囲
に制御することで、透明状態と着色状態の全透過率の差を２５％以上にし、かつ透明状態
のヘーズを６％以下にすることのできる液晶素子を見出したものである。
【００３１】
〔液晶−高分子複合膜〕
本発明の液晶素子が含む液晶−高分子複合膜は、高分子マトリクスと、前記高分子マト
リクスに液晶組成物が囲まれた液晶領域とを有する。このような液晶−高分子複合膜は、
一般にＰＤＬＣとして知られている。
液晶−高分子複合膜は、高分子マトリクスと、前記高分子マトリクスに液晶組成物が囲
まれた液晶領域とを有することで、液晶素子が可撓性を有する。また、このような構造を
持つことで、液晶素子を切断しても液晶組成物の漏洩が最小限に留められ、加えて高分子
マトリクスが酸素や水分等の劣化要因から液晶組成物を保護するため、切断整形が可能と
なる。
【００３２】
液晶領域は高分子マトリクス中に分散していてもよく、規則的に配列していてもよい。
液晶領域の形状としては、真球、回転楕円体、円柱、三角柱、四角柱、六角柱等の多角柱
のいずれでもよく、またこれらの形状が歪であってもよい。これらの中でも、真球、回転
楕円体、円柱、正三角柱、正四角柱、正六角柱等の正多角柱が液晶−高分子複合膜の光散
乱が弱くなり、着色時の二色性色素の光吸収が大きくなるとともに、透明状態のヘーズが
小さくなる傾向があるため好ましい。
【００３３】
液晶領域のサイズとしては、膜面から観察した際に、平均粒径が２μｍ以上であること
が好ましく、５μｍ以上であることがより好ましい。また、５０μｍ以下であることが好
ましく、３０μｍ以下であることがより好ましい。平均粒径が上記下限値より大きいこと
で、液晶−高分子複合膜の光散乱が弱くなり、透明状態のヘーズが小さくなる傾向がある
。
同時に着色状態の液晶−高分子複合膜の光散乱も弱くなることで、二色性色素の光吸収
の効率が向上し、より全透過率が低くなる傾向がある。平均粒径が上記上限値より小さい
ことで、液晶領域の粒状感が無くなってゆき、液晶素子の外観の均一性が良好になる傾向
がある。なお、平均粒径は個数基準のメディアン径とする。
膜面から観察した際に、液晶領域の形状が円ではなく、楕円、三角形、四角形、六角形
等の多角形、又はこれらの形状が歪である場合、粒径は最小包含円の直径を参照すればよ
い。
【００３４】
前記液晶領域の変動係数が個数基準の粒度分布において、平均粒径（ｍ）と正規分布の
標準偏差（σ）に対し、変動係数（ＣＶ）をＣＶ＝σ／ｍとする。変動係数は、０．８以
下であることが好ましく、０．５以下であることが好ましく、０．３以下がより好ましく
、０．１以下がさらに好ましい。変動係数が上記上限値以下であることで、散乱を起こす
小粒子及び粒状感を生じさせる大粒子が、十分少なくなる傾向にある。
一方、変動係数が上記下限値以上であることが好ましく、０．００５以上がより好まし
く、０．０１以上がさらに好ましい。変動係数が０．００１以上であることで、エマルジ
ョン組成物の生産性が向上する傾向にある。
【００３５】
液晶領域の個数基準の粒径頻度分布において、粒径２μｍ以下は累積２０％以下である
ことが好ましく、累積１０％以下がより好ましく、累積５％以下がさらに好ましい。累積
２０％以下であることで、液晶−高分子複合膜の光散乱が弱くなり、着色状態の二色性色
素の光吸収が大きくなるとともに、透明状態のヘーズが小さくなる傾向がある。
一方、累積０．１％以上であることが好ましく累積０．５％以上がより好ましく、累積
１％以上がさらに好ましい。累積０．１％以上であることで、エマルジョン組成物の生産
性が向上する傾向にある。
また、粒径５０μｍ以上は累積２０％以下が好ましく、累積１０％以下がより好ましく
、累積５％以下がさらに好ましい。累積２０％以下であることで、液晶領域の粒状感が無
くなってゆき、液晶素子の外観の均一性が良好になる傾向がある。
一方、累積０．１％以上であることが好ましく累積０．５％以上がより好ましく、累積
１％以上がさらに好ましい。累積０．１％以上であることで、エマルジョン組成物の生産
性が向上する傾向にある。
【００３６】
〔液晶組成物〕
本発明の液晶組成物は、二色性色素を含有する液晶を含有する。このような液晶組成物
は、一般的にゲストホスト液晶として知られている。
特に限定はされないが、液晶組成物の二色性色素の含有量は３％以上であることが好ま
しく、４％以上であることがより好ましく、５％以上であることがさらに好ましい。また
、液晶組成物の二色性色素の含有量は２０％以下であることが好ましく、１５％以下であ
ることがより好ましく、１２％以下であることがさらに好ましい。
上記下限値以上であることで、液晶素子が着色状態により大きな光吸収を示し、透過光
量が小さくなる傾向にある。また、上記上限値以下であることで、二色性色素の分離や析
出が生じにくくなり、液晶素子の信頼性が向上する傾向にある。
【００３７】
液晶組成物としては、誘電率異方性（Δε）が正でも負でもよいが、正である方が透明
状態の透過率を高くすることができるので好ましい。
液晶組成物の屈折率異方性（Δｎ）は、０．０１以上０．２以下であることが好ましい
。Δｎが上記上限値以下であることで、高分子マトリクスと液晶領域との界面での光散乱
が維持され、透明状態のヘーズ低下を抑制できる傾向にある。また、同時に着色状態の光
散乱も維持されるため、二色性色素の光吸収の効率が抑制され、全透過率を高くできる傾
向にある。一方、Δｎが上記下限値以上であることで、液晶組成物のオーダーパラメータ
が大きくなる傾向がある。
【００３８】
液晶組成物に使用する液晶としては、ネマチック液晶、コレステリック液晶、スメクチ
ック液晶等が使用できる。安価に利用できることを鑑みると、ネマチック液晶又はコレス
テリック液晶が好ましい。また、ネマチック液晶にカイラル剤を添加してコレステリック
液晶にしてもよい。
【００３９】
液晶として公知の液晶性物質を用いる場合、具体的には日本学術振興会第１４２委員会
編；「液晶デバイスハンドブック」日本工業新聞社（１９８９年）、第１５２頁〜第１９
２頁及び液晶便覧編集委員会編；「液晶便覧」丸善株式会社（２０００年）、第２６０頁
〜第３３０頁に記載されているようなビフェニル系、フェニルシクロヘキサン系、シクロ
ヘキシルシクロヘキサン系等の各種低分子系の化合物又は混合物を使用することができる
。また、液晶便覧編集委員会編；「液晶便覧」丸善株式会社（２０００年）、第３６５頁
〜第４１５頁に記載されているような高分子系化合物又は混合物を使用することもできる
。ネマチック液晶を構成する化合物としては例えば、以下の化合物等が挙げられる。
【００４０】
【化１】
2019133152.tif 000002
【００４１】
ネマチック液晶及びコレステリック液晶としては粘度が低く、誘電率異方性の高いもの
が、液晶素子の高速応答性やエマルジョンの製造性の点で好ましい。
カイラル剤としては、ホスト液晶へ相溶するカイラル化合物であればいずれでもよく、
合成品でも市販品でよい。また、自身が液晶性を示すものでもよいし、重合性の官能基を
有していてもよい。さらに、右旋性でも左旋性でもよく、右旋性のカイラル剤と左旋性の
カイラル剤を併用してもよい。
また、カイラル剤としては、それ自身の誘電異方性が正に大きく、粘度の低いものが液
晶素子の駆動電圧低減及び応答速度の観点から好ましく、カイラル剤が液晶をねじる力の
指標とされるＨｅｌｉｃａｌ  Ｔｗｉｓｔｉｎｇ  Ｐｏｗｅｒが大きいほうが好ましい。
カイラル剤としては、例えばＣＢ１５（商品名  メルク社製）、Ｃ１５（商品名  メル
ク社製）、Ｓ−８１１（商品名  メルク社製）、Ｒ−８１１（商品名  メルク社製）、Ｓ
−１０１１（商品名  メルク社製）、Ｒ−１０１１（商品名  メルク社製）等が挙げられ
る。
【００４２】
液晶組成物には、本発明の液晶素子の性能を損なわない範囲で、添加剤を含有していて
もよい。具体的には高分子前駆体、重合開始剤、光安定剤、抗酸化剤、増粘剤、重合禁止
剤、光増感剤、接着剤、消泡剤、界面活性剤等を有していてもよい。
【００４３】
〔二色性色素〕
液晶組成物に使用する二色性色素としては、ホスト液晶へ相溶する二色性色素化合物で
あればいずれでもよく、正の二色性色素でも負の二色性色素でもよい。また、自身が液晶
性を示すものでもよい。
具体的にはアゾ系色素、アントラキノン系色素、ナフトキノン系色素、ペリレン系色素
、キノフタロン系色素、テトラジン系色素、ベンゾチアジアゾール系色素等が挙げられる
。公知の二色性色素を用いる場合、日本学術振興会第１４２委員会編；「液晶デバイスハ
ンドブック」日本工業新聞社（１９８９年）、第１９２頁〜第１９６頁及び第７２４頁〜
第７３０頁に記載されているようなアゾ系色素、アントラキノン系色素又はこれらの混合
物を使用することができる。これらのなかでも、アントラキノン系色素を含むことが、吸
光係数が大きく、液晶への溶解度が大きくなり、耐光性が高くなる傾向になるため好まし
い。
二色性色素は1種類でもよく、複数種を混合して用いてもよい。特に限定はないが、好
ましくは二色性色素のうち、アントラキノン系を２０質量％以上含むことが好ましく、５
０質量％以上含むことが好ましい。
【００４４】
液晶組成物を構成する二色性色素の具体例としては、例えば以下の化合物等が挙げられ
る。
【００４５】
【化２】
2019133152.tif 000003
【００４６】
上記化合物中、Ｘは各々独立に、−ＮＨ−又は−Ｓ−を示し、
Ｒは、水素原子、アルキル基、アルコキシ基、これらの置換基を有してもよいシクロヘ
キシル基、フェニル基、フェニルシクロヘキシル基又はシクロヘキシルシクロヘキシル基
を示す。
【００４７】
〔高分子マトリクス〕
本発明の高分子マトリクスは、特に限定されないが、屈折率が液晶組成物の常光屈折率
（ｎｏ）と一致するように選択することが好ましい。典型的には液晶組成物のｎｏは１．
５前後であるので、１．４５以上１．５５以下が好ましい。
高分子マトリクスを構成する高分子としては、ゼラチン、アラビアゴム等の天然高分子
；ポリビニルアルコール、ポリウレタン、ポリウレア、ポリアクリル、ポリアミン、ポリ
アミド、ポリエチレン、ポリプロピレン、ポリスチレン、ポリアクリロニトリル等の合成
高分子及びそれらの変性体；メタクリレート／アクリロニトリル、ウレタン／アクリレー
ト、アクリレート／アクリロニトリル等の共重合体；等を用いてもよい。また、架橋剤を
用いて高分子に架橋構造を導入してもよい。
高分子は水への分散性又は溶解性が高いことが好ましく、ゼラチン、ポリビニルアルコ
ール、ポリウレタン、ポリウレア、ポリアクリル、ポリアミン及びそれらの変性体が好ま
しい。さらに好ましくは、ポリビニルアルコール、ポリウレタン、ポリアクリル及びそれ
らの変性体であり、特に好ましくはポリウレタン、ポリアクリル及びそれらの変性体であ
る。
なお、高分子は１種類のみでもよいし、２種類以上を混合して用いてもよい。
【００４８】
(ポリウレタン)
ポリウレタンはポリイソシアネートとポリオールのそれぞれの骨格により分類される。
ポリイソシアネート骨格としては、脂肪族炭素骨格からなる脂肪族系ポリウレタン、ポリ
イソシアネートに芳香環を含有する芳香族系ポリウレタン等が挙げられる。中でも脂肪族
系ポリイソシアネートが耐光性が高い点で好ましい。ポリオール骨格としては、ポリエー
テル系、ポリエステル系及びポリカーボネート系が挙げられ、中でもポリエーテル系が膜
の密着性が良好であり好ましい。
【００４９】
(ポリアクリル)
ポリアクリルは種々のアクリレートの重合体から成り、アクリルモノマーとしては、以
下式（１）で表される化合物等が挙げられる。
【００５０】
【化３】
2019133152.tif 000004
【００５１】
上記式（１）中、Ｘ１は各々独立に、水素原子又はメチル基を示し、
Ｒ１は水素原子、ハロゲン原子、ヒドロキシル基、炭素数１以上２０以下の置換基を有
していてもよい直鎖状もしくは分枝状アルキル基、炭素数１以上２０以下の置換基を有し
てもよい直鎖状もしくは分枝状アルコキシ基又は炭素数１以上１０以下の置換基を有して
もよい環状炭化水素基を示す。
【００５２】
ポリアクリルはアクリレート以外のモノマーと共重合してもよく、共重合体としては、
アクリレート−スチレン、アクリレート−酢酸ビニル、アクリレート−アクリロニトリル
、アクリレート−ウレタン、アクリレート−エステル、アクリレート−シリコーン等が挙
げられる。主鎖をアクリレートと他のモノマーとの共重合体で構成してもよいし、ポリア
クリル主鎖に他のポリマーをグラフトさせてもよい。
【００５３】
高分子マトリクスには、本発明の液晶素子の性能を損なわない範囲で、低分子を含有し
ていてもよい。具体的には光安定剤、抗酸化剤、増粘剤、重合禁止剤、光増感剤、接着剤
、消泡剤、界面活性剤等が挙げられる。
【００５４】
〔液晶組成物と高分子マトリクスの比〕
本発明の液晶−高分子複合膜において、高分子マトリクスの全質量に対し、液晶組成物
の全質量を１とすると、０．５以上であることが好ましく、１以上であることがより好ま
しい。また、４以下であることが好ましく、３以下であることがより好ましい。
高分子マトリクスの全質量に対し、液晶組成物の全質量が上記下限値以上であることで
、透明状態のヘーズが低く、かつ駆動電圧が低くなる傾向がある。また、高分子マトリク
スの全質量に対し、液晶組成物の全質量が上記上限値以下であることで、液晶−高分子複
合膜の耐衝撃性及び密着性が向上する傾向がある。
【００５５】
〔液晶素子の構成例〕
本発明の液晶素子の代表的な構成を以下に説明する。しかし、これらに限定されるもの
ではない。
【００５６】
[基板]
基板の材質としては、例えば、ガラスや石英等の無機透明物質、金属、金属酸化物、半
導体、セラミック、プラスチック板、プラスチックフィルム等の無色透明のものが挙げら
れる。これらの基板を単板で用いても、複数積層してもよい。
また、基板にはキズや汚れから守る目的でハードコート層や特定波長域の光線を遮断す
るシャープカット層やバンドパス層を付与してもよい。
【００５７】
[透明導電膜]
電極は、上記基板の上に、例えば、金属酸化物、金属、半導体、有機導電物質等の薄膜
を基板全面或いは部分的に、既知の塗布法や印刷法やスパッタ等の蒸着法等により形成さ
れる。また、導電性の薄膜形成後に部分的にエッチングしたものでもよい。特に大面積の
液晶素子を得るためには、生産性及び加工性の面からＰＥＴ等の透明高分子フィルム上に
ＩＴＯ（酸化インジウムと酸化スズの混合物）電極をスパッタ等の蒸着法や印刷法等を用
いて形成した電極基板を用いることが望ましい。なお、基板上に電極間或いは電極と外部
を結ぶための配線が設けられていてもよい。例えば、セグメント駆動用電極基板やマトリ
ックス駆動用電極基板、アクティブマトリックス駆動用電極基板等であってもよい。
【００５８】
更に、基板上に設けられた電極面上が、ポリイミドやポリアミド、シリコン、シアン化
合物等の有機化合物、ＳｉＯ２、ＴｉＯ２、ＺｒＯ２等の無機化合物、又はこれらの混合
物よりなる保護膜や配向膜で全面或いは一部が覆われていてもよい。なお、基板は、液晶
を基板面に対して配向させるよう配向処理されていてもよく、配向処理されている場合、
例えば、２枚の基板ともホモジニアス配向又はホメオトロピック配向であってもよいし、
一方がホモジニアス配向で、他方がホメオトロピック配向である、いわゆるハイブリッド
であっても構わない。これらの配向処理には、電極表面を直接ラビングしてもよく、ＴＮ
液晶、ＳＴＮ液晶等に用いられるポリイミド等の通常の配向膜を使用してもよいし、光配
向処理を施してもよい。
【００５９】
対向する基板は、周辺部に適宜、基板を接着支持する樹脂体を含む接着層を有してもよ
い。
本発明における液晶素子の端部あるいは切断面を、粘着テープ、熱圧着テープ、熱硬化
性テープ等のテープ類、熱硬化性樹脂、光硬化性樹脂、湿気硬化型樹脂、室温硬化型接着
剤、嫌気性接着剤、エポキシ系接着剤、シリコ−ン系接着剤、フッ素樹脂系接着剤、ポリ
エステル系接着剤、塩化ビニル系接着剤等の硬化性樹脂類や熱可塑性樹脂類等で封止する
ことで、内部の液晶組成物等の染み出しを防ぐことができる。また、この封止により、液
晶素子の劣化を防ぐ効果が得られる場合もある。その際の端面の保護法としては、端面を
全体に覆ってもよいし、端部から液晶素子内部に硬化性樹脂類や熱可塑性樹脂類を流し込
み固化させてもよく、更にこの上をテープ類で覆ってもよい。
【００６０】
対向配置される基板間には、球状又は筒状のガラス、プラスチック、セラミック、ある
いはプラスチックフィルム等のスペーサーを存在させてもよい。スペーサーは、本発明の
エマルジョン組成物の成分として含有させることで、基板間の液晶−高分子複合膜に存在
させてもよく、液晶素子組み立ての際に基板上に散布したり、接着剤と混合して接着層の
中に存在させたりしてもよい。
【００６１】
〔液晶−高分子複合膜の製造法〕
本発明の液晶−高分子複合膜は、電極基板上にエマルジョン組成物を塗布し、乾燥させ
ることで製造することができる。塗布方法としては、バーコート、ブレードコート、ナイ
フコート、ダイコート、スクリーンコート、マイクログラビアロールコート、リバースロ
ールコート、キスロールコート、ディップロールコート、スピンコート、スプレーコート
等、公知の塗布方法が使用できる。基板の性状に応じ、適宜基板洗浄をしてもよい。
塗布時のウェット膜厚は１０μｍ以上が好ましく、２０μｍ以上がより好ましい。また
、５０μｍ以下が好ましく、４０μｍ以下がより好ましい。ウェット膜厚が上記上限値以
上であることで、液晶粒子の粗密が無くなり、均一に塗布できる傾向がある。またウェッ
ト膜厚が上記下限値以下であることで、駆動電圧が実用的な値まで下がり、かつ透明状態
のヘーズが低くなる傾向がある。
エマルジョン組成物を塗布し、乾燥する際の乾燥温度は、４０℃以上が好ましく、６０
℃以下がより好ましい。また、１２０℃以下が好ましく、１００℃以下がより好ましい。
乾燥温度が上記下限値以上であることで、乾燥時間が実用的な時間に短縮されるとともに
、膜中に残留する水分量が少なくなることで液晶素子の信頼性が向上する傾向にある。ま
た、乾燥温度が上記上限値以下であることで、乾燥中のエマルジョン組成物の合一や逆相
化等の構造破壊が生じにくくなる傾向がある。
【００６２】
＜エマルジョン組成物＞
本発明のエマルジョン組成物は、水を含有する媒体に液晶組成物が分散したエマルジョ
ンであって、前記媒体には高分子が分散又は溶解している。また、前記液晶組成物に二色
性色素を含有しており、前記液晶組成物の誘電率異方性が正であり、前記液晶組成物の屈
折率異方性が０．０１以上０．２以下であり、前記液晶組成物の平均粒径が２μｍより大
きく５０μｍより小さいことを特徴とする。
【００６３】
エマルジョン組成物に含まれる液晶組成物は特に限定されず、上述した液晶素子に用い
られる液晶組成物が挙げられる。また、エマルジョン組成物に含まれる水を含む媒体も特
には限定されず、純水又は水と有機溶媒の混合物が挙げられる。
有機溶媒の例としては、アルコール、ケトン、エーテル、エステル、カルボン酸、アミ
ン等が挙げられる。有機溶媒は水溶性でもよいし、水にわずかに溶ける程度の油溶性でも
よいが、水と均一に溶解する量を混合することが好ましい。
媒体に分散又は溶解している高分子は、ゼラチン、アラビアゴム等の天然高分子；ポリ
ビニルアルコール、ポリウレタン、ポリウレア、ポリアクリル、ポリアミン、ポリアミド
、ポリエチレン、ポリプロピレン、ポリスチレン、ポリアクリロニトリル等の合成高分子
及びそれらの変性体；メタクリレート／アクリロニトリル、ウレタン／アクリレート、ア
クリレート／アクリロニトリル等の共重合体；等が挙げられる。
高分子は水への分散性又は溶解性が高いことが好ましく、ゼラチン、ポリビニルアルコ
ール、ポリウレタン、ポリウレア、ポリアクリル、ポリアミン及びそれらの変性体が好ま
しく、さらに好ましくはポリビニルアルコール、ポリウレタン、ポリアクリル及びそれら
の変性体であり、特に好ましくはポリウレタンである。
なお、高分子は１種類のみでもよいし、２種類以上を混合して用いてもよい。
【００６４】
本発明において、高分子の分散とは、媒体中に高分子の粒子が懸濁している状態であり
、高分子の溶解とは高分子が溶媒和により十分小さく解離され、均一系をなす状態のこと
を示す。高分子の分散及び溶解に関しては、「色材」一般社団法人色材協会（２００４年
），７７巻４号，１６９〜１７６頁に詳しい。
【００６５】
エマルジョン組成物中で液晶組成物は水を含む媒体に分散しているが、液状のままで分
散していてもよく、液晶組成物の周辺部を高分子、シリカ化合物、無機ナノ粒子等でカプ
セル化したマイクロカプセル液晶の形で分散していてもよい。
マイクロカプセル液晶のカプセルとなる高分子としては、ゼラチン、アラビアゴム等の
天然高分子；ポリビニルアルコール、ポリウレタン、ポリウレア、ポリアクリル、ポリア
ミン、ポリアミド、ポリエチレン、ポリプロピレン、ポリスチレン、ポリアクリロニトリ
ル等の合成高分子及びそれらの変性体；メタクリレート／アクリロニトリル、ウレタン／
アクリレート、アクリレート／アクリロニトリル等の共重合体；等が挙げられる。
【００６６】
エマルジョン組成物には、本発明の液晶素子の性能を損なわない範囲で、添加剤を含有
していてもよい。具体的には界面活性剤、乳化剤、分散剤、沈降防止剤、造膜助剤、レベ
リング剤、光安定剤、抗酸化剤、増粘剤、重合禁止剤、光増感剤、接着剤、消泡剤等が挙
げられる。
【００６７】
液晶組成物の屈折率異方性（Δｎ）は０．０１以上０．２以下であることが好ましい。
Δｎが上記上限値以下であることで、液晶−高分子複合膜の光散乱が弱くなり、着色状態
の二色性色素の光吸収が大きくなるとともに、透明状態のヘーズが小さくなる傾向がある
。一方、Δｎが上記下限値以上であることで、液晶組成物のオーダーパラメータが大きく
なるため、透明状態の二色性色素の光吸収が小さくなる傾向がある。
【００６８】
液晶組成物の粒子のサイズとしては、平均粒径が２μｍよ以上であることが好ましく、
５μｍ以上であることがより好ましい。また、５０μｍ以下であることが好ましく、３０
μｍ以下であることがより好ましい。平均粒径が上記下限値より大きいことで、液晶−高
分子複合膜における高分子マトリクスと液晶領域との界面での光散乱が弱くなり、透明状
態のヘーズが小さくなる傾向がある。同時に着色状態の光散乱も弱くなることで、二色性
色素の光吸収の効率が向上し、より着色状態の全透過率が低くなる傾向がある。
また、平均粒径が上記上限値より小さいことで、液晶領域の粒状感が無くなってゆき、
液晶素子の外観の均一性が良好になる傾向がある。なお、平均粒径は個数基準のメディア
ン径とする。
【００６９】
前記液晶組成物の個数基準の粒度分布において、平均粒径ｍと正規分布の標準偏差σに
対し、変動係数ＣＶ＝σ／ｍとする。変動係数（ＣＶ）は、０．８以下が好ましく、０．
５以下であることが好ましく、０．３以下がより好ましく、０．１以下がさらに好ましい
。変動係数が上記上限値以下であることで、散乱を起こす小粒子及び粒状感を生じさせる
大粒子が十分少なくなる傾向にある。
一方、変動係数が上記下限値以上であることが好ましく、０．００５以上がより好まし
く、０．０１以上がさらに好ましい。変動係数が０．００１以上であることで、エマルジ
ョン組成物の生産性が向上する傾向にある。
【００７０】
液晶領域の個数基準の粒径頻度分布において、粒径２μｍ以下は累積２０％以下である
ことが好ましく、累積１０％以下がより好ましく、累積５％以下がさらに好ましい。累積
２０％以下であることで、液晶−高分子複合膜の光散乱が弱くなり着色状態の二色性色素
の光吸収が大きくなるとともに、透明状態のヘーズが小さくなる傾向がある。
一方、累積０．１％以上であることが好ましく累積０．５％以上がより好ましく、累積
１％以上がさらに好ましい。累積０．１％以上であることで、エマルジョン組成物の生産
性が向上するので好ましい。
また、粒径５０μｍ以上は累積２０％以下が好ましく、累積１０％以下がより好ましく
、累積５％以下がさらに好ましい。累積２０％以下であることで、液晶領域の粒状感が無
くなってゆき、液晶素子の外観の均一性が良好になる傾向がある。
一方、累積０．１％以上であることが好ましく累積０．５％以上がより好ましく、累積
１％以上がさらに好ましい。累積０．１％以上であることで、エマルジョン組成物の生産
性が向上するので好ましい。
【００７１】
媒体に分散又は溶解している高分子の全質量に対し、液晶組成物の全質量が０．５以
上であることが好ましく、１以上であることがより好ましい。また、４以下であることが
好ましく、３以下であることがより好ましい。
高分子の全質量に対し、液晶組成物の全質量が上記下限値以上であることで、エマルジ
ョン組成物を用いて得られる液晶素子の透明状態のヘーズが低く、かつ駆動電圧が低くな
る傾向がある。また、高分子全質量に対し、液晶組成物の全質量が上記上限値以下である
ことで、エマルジョン組成物を用いて得られる液晶素子の耐衝撃性及び密着性が向上する
。
【００７２】
〔二色性色素〕
エマルジョン組成物に含まれる二色性色素は特に限定されず、上述した液晶素子に用い
られる二色性色素が挙げられる。そのなかでも、アントラキノン系色素を含むことが、吸
光係数が大きく、液晶への溶解度が大きくなり、耐光性が高くなる傾向になるため好まし
い。
二色性色素は1種類でもよく、複数種を混合して用いてもよい。特に限定はないが、好
ましくは二色性色素のうち、アントラキノン系を２０質量％以上含むことが好ましく、５
０質量％以上含むことが好ましい。
【００７３】
〔エマルジョン組成物の製造法〕
本発明のエマルジョン組成物の製造法は特に限定されないが、例えば以下のように製造
することができる。
製造方法（１）  油相である液晶組成物と水相である水を含有する媒体を混合し、乳化工
程を経た後に、水を含有する媒体に高分子が分散又は溶解している液を添加する。
製造方法（２）  油相である液晶組成物と水相である水を含有する媒体に高分子が分散又
は溶解している液を混合し、乳化工程を行う。
製造方法（３）  液晶組成物の周辺部を高分子、シリカ化合物、無機ナノ粒子等でカプセ
ル化したマイクロカプセル液晶の粉体又はスラリーと水を含有する媒体を混合し、分散工
程を経た後に、水を含有する媒体に高分子が分散又は溶解している液を添加する。
製造方法（４）  前記マイクロカプセル液晶の粉体又はスラリーと水を含有する媒体に高
分子が分散又は溶解している液を混合し、分散工程を行う。
この中でも製造方法（１）及び製造方法（３）は、混合物が低粘度の状態で乳化工程又
は分散工程を行うことができるため、低エネルギーで製造でき、さらに、液晶組成物の粒
径を制御しやすいので好ましい。
【００７４】
水を含有する媒体に高分子が分散又は溶解している液としては、市販の水性樹脂エマル
ジョンが使用できる。以下具体例を示す。
水性ウレタンエマルジョン：  ＤＳＭ社製  ＮｅｏＲｅｚ  Ｒ−９６６０、ＮｅｏＲｅ
ｚ  Ｒ−９７２、ＮｅｏＲｅｚ  Ｒ−９６３７、ＮｅｏＲｅｚ  Ｒ−９６７９、ＮｅｏＲ
ｅｚ  Ｒ−９６０、ＮｅｏＲｅｚ  Ｒ−２１７０、ＮｅｏＲｅｚ  Ｒ−９６６、ＮｅｏＲ
ｅｚ  Ｒ−９６７、ＮｅｏＲｅｚ  Ｒ−９８６、ＮｅｏＲｅｚ  Ｒ−９６０３、ＮｅｏＲ
ｅｚ  Ｒ−４０００、ＮｅｏＲｅｚ  Ｒ−９４０４、ＮｅｏＲｅｚ  Ｒ−６００、Ｎｅｏ
Ｒｅｚ  Ｒ−６５０、ＮｅｏＲｅｚ  Ｒ−１０１０、第一工業製薬社製  スーパーフレッ
クス  １２６、スーパーフレックス  １３０、スーパーフレックス  １５０、スーパーフ
レックス  １５０ＨＳ、スーパーフレックス  １７０、スーパーフレックス  ２１０、ス
ーパーフレックス  ３００、スーパーフレックス  ４２０、スーパーフレックス  ４２０
ＮＳ、スーパーフレックス  ４６０、スーパーフレックス  ４６０Ｓ、スーパーフレック
ス  ４７０、スーパーフレックス  ５００Ｍ、スーパーフレックス  ６２０、スーパーフ
レックス  ６５０、スーパーフレックス  ７４０、スーパーフレックス  ８２０、スーパ
ーフレックス  ８３０ＨＳ、スーパーフレックス  ８６０、スーパーフレックス  ８７０
、スーパーフレックス  Ｅ−２０００、スーパーフレックス  Ｅ−４８００、日華化学社
製  ネオステッカー  ２００、ネオステッカー  ４００、ネオステッカー  ７００、ネオ
ステッカー  １２００、ネオステッカー  Ｘ−７０９６、エバファノール  ＨＡ−１０７
Ｃ、エバファノール  ＨＡ−５０Ｃ、エバファノール  ＨＡ−１７０、エバファノール  
ＨＡ−５６０、エバファノール  ＨＡ−１５、エバファノール  ＡＰ−１２、エバファノ
ール  ＡＰＣ−５５。
水性アクリルエマルジョン：  ＤＳＭ社製  ＮｅｏＣｒｙｌ  Ａ−６３３、ＮｅｏＣｒ
ｙｌ  Ａ−６３９、ＮｅｏＣｒｙｌ  Ａ−６５５、ＮｅｏＣｒｙｌ  Ａ−６６２、Ｎｅｏ
Ｃｒｙｌ  Ａ−１０９１、ＮｅｏＣｒｙｌ  Ａ−１０９２、ＮｅｏＣｒｙｌ  Ａ−１０９
３、ＮｅｏＣｒｙｌ  Ａ−１０９４、ＮｅｏＣｒｙｌ  Ａ−２０９１、ＮｅｏＣｒｙｌ  
Ａ−２０９２、ＮｅｏＣｒｙｌ  Ａ−６０１６、ＮｅｏＣｒｙｌ  Ａ−６０５７、Ｎｅｏ
Ｃｒｙｌ  Ａ−６０６９、ＮｅｏＣｒｙｌ  Ａ−６０９２、ＮｅｏＣｒｙｌ  Ａ−６１４
、ＮｅｏＣｒｙｌ  Ａ−５５０、ＮｅｏＣｒｙｌ  Ａ−１１０５、ＮｅｏＣｒｙｌ  Ａ−
１１２５、ＮｅｏＣｒｙｌ  Ａ−１１２７、ＮｅｏＣｒｙｌ  ＸＫ−１２、ＮｅｏＣｒｙ
ｌ  ＸＫ−１６、ＮｅｏＣｒｙｌ  ＸＫ−３０、ＮｅｏＣｒｙｌ  ＸＫ−３６、ＮｅｏＣ
ｒｙｌ  ＸＫ−５２、ＮｅｏＣｒｙｌ  ＸＫ−１９０、ＮｅｏＣｒｙｌ  ＸＫ−１８８、
ＮｅｏＣｒｙｌ  ＸＫ−２４０、ジャパンコーティングレジン社製  リカボンド  ７０２
、リカボンド  ７２７、リカボンド  ７４３Ｎ、リカボンド  ７４５、リカボンド  ７５
２、リカボンド  ８０１、リカボンド  ９４０、リカボンド  ９７２、リカボンド  １７
１１、リカボンド  １７５２、リカボンド  ６５２０、リカボンド  ６７２０、リカボン
ド  ７１１０、リカボンド  ７１８０、リカボンド  ７５２５、リカボンド  ７８２０、
リカボンド  ８０２０、リカボンド  ８０３０、リカボンド  ＤＭ６０、リカボンド  Ｄ
Ｍ７７２、リカボンド  ＤＭ７７４、リカボンド  ＬＤＭ６７４０、リカボンド  ＬＤＭ
７５２２、リカボンド  ＬＤＭ７５２３、リカボンド  ＥＳ−６５、リカボンド  ＥＳ−
９０、リカボンド  ＥＴ−７００、リカボンド  ＥＴ−８３１、リカボンド  ＨＳ−５、
リカボンド  ＨＳ−５３１、リカボンド  ＡＰ−６０１、リカボンド  ＡＰ−９６、リカ
ボンド  ＡＰ−６２０、リカボンド  ＡＰ−７００、リカボンド  ＡＰ−８０、リカボン
ド  ７１０Ａ、リカボンド  ７３０Ｌ、リカボンド  ７３１Ｌ、リカボンド  ９５２Ｂ、
リカボンド  ９６６Ａ、リカボンド  ７３２０、リカボンド  ７４００、リカボンド  Ｆ
Ｋ−４２０、リカボンド  ＦＫ−６４Ｓ、リカボンド  ＦＫ−６６ＩＳ、ＦＫ−６６Ｎ、
ＦＫ−６８Ｈ、リカボンド  ＦＫ−４７１、リカボンド  ＦＫ−４７５、リカボンド  Ｆ
Ｋ−４８９、リカボンド  ＦＫ−２８４、リカボンド  ＦＫ−６００Ｓ、リカボンド  Ｆ
Ｋ−３８３０、リカボンド  ＦＫ−３８４０、リカボンド  ＦＫ−６１００、モビニール
ＶＤＭ７４１０、モビニール  ４０６１、モビニール  ４０８０、モビニール  ４０９
０、モビニール  ４０５０、モビニール  Ｓ−７１、モビニール  ４６１、モビニール  
６５０、モビニール  ＡＰ−６０Ｌ、モビニール  ４９０。
上記の中でも、ＮｅｏＲｅｚ  Ｒ−９６６、ＮｅｏＲｅｚ  Ｒ−９６７、ＮｅｏＣｒｙ
ｌ  Ａ−１１２５、ＮｅｏＣｒｙｌ  Ａ−１１２７、リカボンド  ＦＫ−４７１、モビニ
ール  ４０６１、モビニール  ４０８０、モビニール  ４０９０が油相の分散安定性に優
れ好ましい。
【００７５】
安定的なエマルジョンを得るために、乳化工程又は分散工程の前の段階で界面活性剤又
は分散安定剤を添加することが好ましい。界面活性剤としては特に限定はなく、イオン性
でも非イオン性でもよく、低分子でも高分子でもよく、非反応性でも反応性でもよい。
界面活性剤の添加量は特に限定されないが、液晶組成物に対し、０．１質量％以上であ
ることが好ましく、０．５質量％以上であることがより好ましい。また、２０質量％以下
が好ましく、１０質量％以下がより好ましい。界面活性剤が上記の範囲にあることで、エ
マルジョンの分散が安定化するとともに、液晶組成物の粒径を所望の範囲に制御すること
ができる傾向にある。
【００７６】
上記界面活性剤は溶解性に応じて液晶組成物へ添加してもよいし、水を含有する媒体へ
添加してもよい。
界面活性剤の例としては、カルボン酸塩、スルホン酸塩、硫酸エステル塩、リン酸エス
テル塩等のアニオン性界面活性剤；
アミン塩、４級アンモニウム塩等のカチオン性界面活性剤；
アルキルアミノ脂肪酸塩、アルキルアミンオキサイド、ベタイン、スルホベタイン、ア
ミドスルホベタイン、カルボベタイン、イミダゾリン等の両性界面活性剤；
ポリオキシエチレンアルキルエーテル、ポリオキシエチレンアルキルアリールエーテル
、ポリオキシエチレンアラルキルエーテル、ポリオキシエチレンアラルキルアリールエー
テル、ポリオキシエチレンポリオキシプロピレンブロック付加物、アルキルグルコシド、
ポリエーテル変性シリコーン等のエーテル型、グリセリン脂肪酸エステル、ソルビタン脂
肪酸エステル、ショ糖脂肪酸エステル等のエステル型、ポリオキシエチレン脂肪酸エステ
ル、ポリオキシエチレンソルビタン脂肪酸エステル、ポリオキシエチレンショ糖脂肪酸エ
ステル等のエステル・エーテル型、アセチル変性ポリビニルアルコール等のアセチル型、
脂肪酸アルカノールアミド等の非イオン性界面活性剤：等が挙げられる。
この中でもアニオン性界面活性剤は水溶性と分散安定性が高い点で好ましく、特に、ス
ルホン酸塩が好ましい。また、非イオン性界面活性剤は液晶素子の電気的な信頼性を高く
できる傾向があり好ましい。中でもエーテル型又はエステル型が好ましく、ポリオキシエ
チレンアルキルエーテル、ポリオキシエチレンアルキルアリールエーテル、ポリオキシエ
チレンアラルキルエーテル、ポリオキシエチレンアラルキルアリールエーテル、ポリオキ
シエチレンポリオキシプロピレンブロック付加物、アセチル変性ポリビニルアルコール等
が特に好ましい。
【００７７】
分散安定剤としては特に限定はないが、ポリビニルアルコール、ポリビニルピロリドン
、メチルセルロース、ヒドロキシエチルセルロース、ヒドロキシプロピルセルロース、ヒ
ドロキシプロピルメチルセルロース、ポリエチレングリコール、ポリアクリル酸、ポリメ
タクリル酸、ポリウレタン、ポリアミン、ポリアミド、ポリエーテル、マレイン酸共重合
物、ゼラチン、デンプン、キトサン、コーンスターチ等の高分子及びこれらの変性体；
メタクリレート／アクリロニトリル、ウレタン／アクリレート、アクリレート／アクリ
ロニトリル等の共重合体；
シリカ微粒子、チタニア微粒子、アルミナ微粒子等の無機酸化物の微粒子：等が挙げら
れる。この中でもポリビニルアルコール、ポリビニルアルコールの変性体、ポリウレタン
、ポリアミド等が、分散安定性が高く好ましい。
【００７８】
上記ポリビニルアルコールは、ケン化度が８０ｍｏｌ％以上であることが好ましく、８
５ｍｏｌ％以上であることがより好ましい。また、９５ｍｏｌ％以下が好ましく、９１ｍ
ｏｌ％以下がより好ましい。これらの範囲であることで、水を含有する媒体への溶解度が
高い傾向にある、
また、ポリビニルアルコールの重合度は１００以上であることが好ましく、３００以上
であることがより好ましい。また、２５００以下であることが好ましく、１０００以下で
あることがより好ましい。これらの範囲であることで、膜が可撓性に優れる傾向にある。
具体的には日本合成化学社製  ゴーセノール  ＧＬ−０３、ゴーセノール  ＧＬ−０５
、ゴーセノール  ＧＭ−１４Ｌ、ゴーセノール  ＧＭ１４、ゴーセノール  ＧＨ−１７、
ゴーセノール  ＧＨ−２０、ゴーセノール  ＧＨ−２３、ゴーセノール  ＡＬ−０６、ゴ
ーセノール  Ｐ−６１０、ゴーセノール  Ｃ−５００、クラレ社製  クラレポバール  ２
５−８８ＫＬ、クラレポバール  ３２−９７ＫＬ、クラレポバール  ３−８６ＳＤ、クラ
レポバール  １０５−８８ＫＸ、クラレポバール  ２００−８８ＫＸ。デンカ社製  デン
カポバール  Ｈ−１２、デンカポバール  Ｈ−１７、デンカポバール  Ｈ−２４、デンカ
ポバール  Ｂ−０５、デンカポバール  Ｂ−１７、デンカポバール  Ｂ−２０、デンカポ
バール  Ｂ−２４、デンカポバール  Ｂ−３３等が挙げられる。
【００７９】
エマルジョン組成物の製造において、乳化法及び分散法は特に限定はなく、攪拌機、ホ
モジナイザー、ホモミキサー、ディスパーサー、高圧乳化機、ブレンダー、コロイドミル
、超音波分散機等を用いた機械的に粒子を破砕する方法；多孔膜、マイクロチャネル、イ
ンクジェット等を用いて液を孔から押し出す方法；等が挙げられる。
上記の中でも、多孔膜を用いて液を孔から押し出す方法（膜乳化法）が、粒子の粒度分
布を精密に制御でき、かつ製造が容易であるため好ましい。多孔膜としては特に制限はな
いが、シラス多孔ガラス等を用いることができる。
【００８０】
エマルジョン組成物には適宜、架橋剤を用いてもよい。架橋剤を用いることで、液晶−
高分子複合膜の耐水性及び耐衝撃性が向上する傾向がある。
架橋剤としては、特に限定はないが、例えば、エチレングリコールジグリシジルエーテ
ル、ポリエチレングリコールジグリシジルエーテル、プロピレングリコールジグリシジル
エーテル、ポリプロピレングリコールジグリシジルエーテル、グリセロールジグリシジル
エーテル、ポリグリセリンポリグリシジルエーテル、ジグリシジルアニリン等のエポキシ
系化合物；
γ−グリシドキシプロピルトリメトキシシラン、γ−グリシドキシプロピルトリエトキ
シシラン、γ−グリシドキシプロピルジメトキシメチルシラン、γ−グリシドキシプロピ
ルジエトキシメチルシラン、β−(３，４−エポキシシクロヘキシル)エチルトリメトキシ
シラン、β−(３，４−エポキシシクロヘキシル)エチルトリエトキシシラン等のエポキシ
シラン系化合物；
３−アミノプロピルトリメトキシシラン、３−アミノプロピルトリエトキシシラン、Ｎ
−(２−アミノエチル)−３−アミノプロピルトリメトキシシラン、Ｎ−（２−アミノエチ
ル）−３−アミノプロピルメチルジメトキシシラン等のアミノシラン系化合物；
γ−メルカプトプロピルトリメトキシシラン等のメルカプトシラン系化合物；
カルボジヒドラジド、シュウ酸ジヒドラジド、アジピン酸ジヒドラジド、セバシン酸ジ
ヒドラジド、イソフタル酸ジヒドラジド等のヒドラジド系化合物；
セミカルバジド樹脂；
ポリカルボジイミド系樹脂；
テトラメチロールメタン−トリス(β−アジリジニルプロピオナート)、トリメチロール
プロパン−トリス(β−アジリジニルプロピオナート)、メチレンビス［Ｎ−（１−アジリ
ジニルカルボニル）−４−アニリン]、Ｎ，Ｎ’−ヘキサメチレンビス（１−アジリジン
カルボアミド）、Ｎ，Ｎ’−ヘキサアミノエチレン−１，６−ビス（１−アジリジンカル
ボキシアミド）等のアジリジン系（エチレンイミノ基含有）化合物；
アセトアセトキシ基含有化合物；オキサゾリン基含有化合物；
ポリエチレンポリアミン；ポリエチレンイミン；ポリアミドポリアミン；ポリアミドポ
リ尿素；アルキル化ポリメチロールメラミン；グリオキザール；
水分散イソシアネート；ブロックドイソシアネート；カルボジイミド基含有化合物；ビ
スビニルスルホン；乳酸チタネート；等が挙げられる。
エポキシ系化合物及びエポキシシラン系化合物を用いる場合には、イミダゾール系化合
物、アミン系化合物、リン系化合物等の触媒を加えてもよい。
上記の中でも好ましくは、ヒドラジド系化合物、オキサゾリン基含有化合物、カルボジ
イミド基含有化合物、ブロックドイソシアネートが架橋速度が速く、毒性が低いために好
ましい。
高分子と架橋剤は任意の組み合わせで使用することができるが、ポリウレタンとオキサ
ゾリン基含有化合物、ポリウレタンとカルボジイミド基含有化合物、ポリウレタンとブロ
ックドイソシアネート、ポリアクリルとヒドラジド系化合物の組み合わせが、架橋反応性
が高くなる傾向にあり好ましい。
【００８１】
架橋剤の添加量は特に限定はないが、架橋される樹脂に対して０．１質量％以上である
ことが好ましく、１質量％以上であることがさらに好ましい。また、２０質量％以下であ
ることが好ましく、１０質量％以下であることがさらに好ましい。架橋剤の添加量が上記
の範囲にあることで、液晶−高分子複合膜の耐水性及び耐衝撃性が向上し、かつ可撓性が
保持される傾向にある。
架橋剤の添加タイミングは、初めからエマルジョン組成物に添加しておく１液型にして
もよく、基板への塗布直前に添加する２液型でもよい。
【００８２】
エマルジョン組成物の粘度は１０ｍＰａ・ｓ以上が好ましく、１００ｍＰａ・ｓ以上が
さらに好ましい。また、１００００ｍＰａ・ｓ以下が好ましく、２０００ｍＰａ・ｓ以下
がさらに好ましい。上記の範囲にあることで、膜厚を均一に塗布することが容易になり、
かつ塗布速度を速くすることができて生産性が高くなる傾向がある。
粘度を上記の範囲に収めるために、増粘剤、チクソ剤、減粘剤等の粘度調整剤を用いて
もよい。粘度調整剤としては特に限定はないが、ポリビニルアルコール、ポリビニルピロ
リドン、メチルセルロース、ヒドロキシエチルセルロース、ヒドロキシプロピルセルロー
ス、ヒドロキシプロピルメチルセルロース、ポリエチレングリコール、ポリアクリル酸、
ポリメタクリル酸、ポリウレタン、ポリアミン、ポリアミド、マレイン酸共重合物、ゼラ
チン、デンプン、キトサン、コーンスターチ等の高分子及びこれらの変性体；メタクリレ
ート／アクリロニトリル、ウレタン／アクリレート、アクリレート／アクリロニトリル等
の共重合体；シリカ微粒子、チタニア微粒子、アルミナ微粒子等の無機酸化物の微粒子等
が挙げられる。上記の中でも、ポリビニルアルコール及びこの変性体、ポリウレタン、ポ
リアミドが、粘度調整と粒子の分散安定性を両立できる傾向にあり、好ましい。
【００８３】
エマルジョン組成物中の液晶組成物の含有量は２０質量％以上が好ましく、３０質量％
以上がさらに好ましい。また、７０質量％以下が好ましく、６５質量％以下がさらに好ま
しい。液晶組成物の含有量が上記範囲内にあることで、エマルジョン組成物を基板へ塗布
した際に生じるハジキが抑制され、かつ液晶組成物の粒径とエマルジョン組成物の粘度を
上記の範囲に収めることが容易になる傾向にある。
【００８４】
エマルジョン組成物に用いる高分子の粒径は、１ｎｍ以上が好ましく、１０ｎｍ以上が
より好ましい。また、１０００ｎｍ以下が好ましく、２００ｎｍ以下がより好ましい。上
記の範囲内にあることで、エマルジョン組成物の粘度を上記の範囲に収めることが容易に
なる傾向にある。また高分子の分子量は１．０×１０３以上が好ましく、１．０×１０４
以上がより好ましい。また、１．０×１０６以下が好ましく、１．０×１０５以下がより
好ましい。上記の範囲内にあることで、エマルジョン組成物の粘度を上記の範囲に収める
ことが容易になる傾向にある。
【実施例】
【００８５】
以下、実施例により本発明を更に詳細に説明するが、本発明は、その要旨を超えない限
り、以下の実施例により限定されるものではない。
【００８６】
［実施例１］
Δｎ＝０．０８、Δε＝＋５．０のネマチック液晶９６質量％と（Ｄ−１）で表される
アントラキノン系二色性色素４質量％を混合し、Ｄ−１を溶解させて液晶組成物（Ｌ−１
）を得た。Ｌ−１  ５０質量％に対し、４質量％のドデシルベンゼンスルホン酸ナトリウ
ム水溶液を５０質量％加え、シラス多孔質ガラスに通して乳化し、ｏ／ｗエマルジョン（
Ｅ−１）を得た。
Ｅ−１  ４５質量部にポリウレタン粒子を４０質量％含む水系ラテックスのＮｅｏｒｅ
ｚ  Ｒ−９６７（ＤＳＭ社製）を３８質量部加え、さらに不揮発分１０ｗｔ％の変性ポリ
アミド  ＡＱＨ−８００（楠本化成社製）を４．４質量部加え、均一になるまで撹拌して
エマルジョン組成物（Ｉ−１）を得た。
Ｉ−１中の液晶組成物の平均粒径は６．２μｍ、変動係数は０．５７であった。Ｉ−１
における、水相中に分散又溶解している高分子（Ｐ−１）の質量を1とすると、Ｌ−１の
質量は、１．４４であった。
【００８７】
【化４】
2019133152.tif 000005
【００８８】
基板は、厚さ１２５μｍのＰＥＴフィルム基板上に透明なＩＴＯ電極を製膜したフィル
ムを用いた。この基板のＩＴＯ上に、バーコートでＩ−１をウェット膜厚３０μｍで塗布
し、８０℃で乾燥して液晶−高分子複合膜を得た。
この液晶−高分子複合膜を膜面上から顕微鏡で観察したところ、高分子マトリクス中に
平均粒径７．６μｍ、変動係数０．２５の液晶組成物が分散した構造を有していた。
該フィルムと、もう１枚の基板とを８０℃で向い合せに貼り合わせ、液晶素子（Ｆ−１
）を得た。Ｆ−１は可撓性を有し、ハサミで切断して整形することができた。
【００８９】
Ｆ−１は電圧ＯＦＦ時には青色に着色し、電圧ＯＮ時（５０Ｖｒｍｓ）に透明になるノ
ーマルモード駆動を示した。電圧ＯＦＦ時はヘーズ５０．７％、全透過率はλｍａｘ＝６
７０ｎｍで６２．６％であった。電圧５０Ｖｒｍｓを印加すると、ヘーズは２．１％、全
透過率はλｍａｘ＝６７０ｎｍで３２．０％になり、ΔＴ＝３０．７％を示した。透明状
態のＦ−１越しに背景を目視で観察したところ、濁りが小さくすっきりした視界が確保さ
れた。
【００９０】
［実施例２］
エマルジョン組成物中の液晶組成物の平均粒径を２．９μｍ、変動係数０．３１に変更
した以外は、実施例１と同様にしてエマルジョン組成物Ｉ−２を得た。Ｉ−２における、
水相中に分散又溶解している高分子（Ｐ−１）の質量を１とすると、Ｌ−１の質量は、１
．４４であった。
【００９１】
Ｉ−２を用い、実施例１と同様にして液晶素子（Ｆ−２）を得た。Ｆ−２の液晶−高分
子複合膜を膜面上から顕微鏡で観察したところ、高分子マトリクス中に平均粒径４．３μ
ｍ、変動係数０．２０の液晶組成物が分散した構造を有していた。Ｆ−２は可撓性を持ち
、ハサミで切断して整形することができた。
Ｆ−２は電圧ＯＦＦ時には青色に着色し、電圧ＯＮ時（５０Ｖｒｍｓ）に透明になるノ
ーマルモード駆動を示した。電圧ＯＦＦ時はヘーズ５１．２％、全透過率はλｍａｘ＝６
７０ｎｍで６３．７％であった。電圧５０Ｖｒｍｓを印加すると、ヘーズは４．１％、全
透過率はλｍａｘ＝６７０ｎｍで３４．９％になり、ΔＴ＝２８．８％を示した。透明状
態のＦ−２越しに背景を目視で観察したところ、濁りが小さくすっきりした視界が確保さ
れた。
【００９２】
［実施例３］
Δｎ＝０．１２、Δε＝＋１０．８のネマチック液晶９６質量％と（１）で表される二
色性色素４質量％を混合し、アントラキノン系二色性色素（Ｄ−１）を溶解させて液晶組
成物（Ｌ−２）を得た。液晶組成物をＬ−２に変更した以外は、実施例１と同様にしてエ
マルジョン組成物（Ｉ−３）を得た。Ｉ−３中の液晶組成物の平均粒径は７．３μｍ、変
動係数０．３４であった。Ｉ−３における、水相中に分散又溶解している高分子（Ｐ−１
）の質量を１とすると、Ｌ−２の質量は、１．４４であった。
Ｉ−３を用い、実施例１と同様にして液晶素子（Ｆ−３）を得た。Ｆ−３の液晶−高分
子複合膜を膜面上から顕微鏡で観察したところ、高分子マトリクス中に平均粒径８．５μ
ｍ、変動係数０．２９の液晶組成物が分散した構造を有していた。Ｆ−３は可撓性を持ち
、ハサミで切断して整形することができた。
【００９３】
Ｆ−３は電圧ＯＦＦ時には青色に着色し、電圧ＯＮ時（５０Ｖｒｍｓ）に透明になるノ
ーマルモード駆動を示した。電圧ＯＦＦ時はヘーズ５０．６％、全透過率はλｍａｘ＝６
７０ｎｍで６１．０％であった。電圧５０Ｖｒｍｓを印加すると、ヘーズは３．９％、全
透過率はλｍａｘ＝６７０ｎｍで３２．３％になり、ΔＴ＝２８．７％を示した。透明状
態のＦ−３越しに背景を目視で観察したところ、濁りが小さくすっきりした視界が確保さ
れた。
【００９４】
［実施例４］
Ｅ−１  ４５質量部に加えるＮｅｏｒｅｚ  Ｒ−９６７の量を２１．８質量部に変更し
た以外は、実施例１と同様にしてエマルジョン組成物（Ｉ−４）を得た。Ｉ−４中の液晶
組成物の平均粒径は６．０μｍ、変動係数０．３１であった。Ｉ−４における、水相中に
分散又溶解している高分子（Ｐ−３）の質量を1とすると、Ｌ−１の質量は、２．５１で
あった。
【００９５】
Ｉ−４を用い、実施例１と同様にして液晶素子（Ｆ−４）を得た。Ｆ−４の液晶−高分
子複合膜を膜面上から顕微鏡で観察したところ、高分子マトリクス中に平均粒径７．７μ
ｍ、変動係数０．２１の液晶組成物が分散した構造を有していた。Ｆ−４は可撓性を持ち
、ハサミで切断して整形することができた。
Ｆ−４は電圧ＯＦＦ時には青色に着色し、電圧ＯＮ時（５０Ｖｒｍｓ）に透明になるノ
ーマルモード駆動を示した。電圧ＯＦＦ時はヘーズ３５．２％、全透過率はλｍａｘ＝６
７０ｎｍで６８．６％であった。電圧５０Ｖｒｍｓを印加すると、ヘーズは１．２％、全
透過率はλｍａｘ＝６７０ｎｍで４３．５％になり、ΔＴ＝２５．１％を示した。透明状
態のＦ−４越しに背景を目視で観察したところ、濁りが小さくすっきりした視界が確保さ
れた。
【００９６】
［比較例１］
Δｎ＝０．２４０、Δε＝１５．６のネマチック液晶９６質量％と（１）で表される二
色性色素４質量％を混合し、アントラキノン系二色性色素（Ｄ−１）を溶解させて液晶組
成物（Ｌ−３）を得た。液晶組成物をＬ−３に変更した以外は、実施例１と同様にしてエ
マルジョン組成物（Ｉ−５）を得た。Ｉ−５中の液晶組成物の平均粒径は５．９μｍ、変
動係数０．２４であった。Ｉ−３における、水相中に分散又溶解している高分子（Ｐ−１
）の質量を1とすると、Ｌ−３の質量は、１．４４であった。
Ｉ−５を用い、実施例１と同様にして液晶素子（Ｆ−５）を得た。Ｆ−５の液晶−高分
子複合膜を膜面上から顕微鏡で観察したところ、高分子マトリクス中に平均粒径６．８μ
ｍ、変動係数０．１９の液晶組成物が分散した構造を有していた。Ｆ−５は可撓性を持ち
、ハサミで切断して整形することができた。
【００９７】
Ｆ−５は電圧ＯＦＦ時には青色に着色し、電圧ＯＮ時（５０Ｖｒｍｓ）に透明になるノ
ーマルモード駆動を示した。電圧ＯＦＦ時はヘーズ８９．０％、全透過率はλｍａｘ＝６
７０ｎｍで６６．４％であった。電圧５０Ｖｒｍｓを印加すると、ヘーズは１０．４％、
全透過率はλｍａｘ＝６７０ｎｍで４２．０％になり、ΔＴ＝２４．４％を示した。透明
状態のＦ−５越しに背景を目視で観察したところ、濁りが大きくぼやけた印象の視界とな
った。
【００９８】
［比較例２］
エマルジョン組成物中の液晶組成物の平均粒径を１．２μｍ、変動係数０．１６に変更
した以外は、実施例１と同様にしてエマルジョン組成物Ｉ−６を得た。Ｉ−６における、
水相中に分散又溶解している高分子（Ｐ−１）の質量を1とすると、Ｌ−１の質量は、１
．４４であった。
【００９９】
Ｉ−６を用い、実施例１と同様にして液晶素子（Ｆ−６）を得た。Ｆ−６の液晶−高分
子複合膜を膜面上から顕微鏡で観察したところ、高分子マトリクス中に平均粒径１．９μ
ｍ、変動係数０．１８の液晶組成物が分散した構造を有していた。Ｆ−６は可撓性を持ち
、ハサミで切断して整形することができた。
Ｆ−６は電圧ＯＦＦ時には青色に着色し、電圧ＯＮ時（５０Ｖｒｍｓ）に透明になるノ
ーマルモード駆動を示した。電圧ＯＦＦ時はヘーズ４９．３％、全透過率はλｍａｘ＝６
７０ｎｍで６２．５％であった。電圧５０Ｖｒｍｓを印加すると、ヘーズは１５．２％、
全透過率はλｍａｘ＝６７０ｎｍで４１．５％になり、ΔＴ＝２１．０％を示した。透明
状態のＦ−６越しに背景を目視で観察したところ、濁りが大きくぼやけた印象の視界とな
った。
【０１００】
［実施例５］
Ｅ−１  １７質量部にポリアクリル粒子と架橋剤アジピン酸ジヒドラジドを合計２０質
量％含む水系ラテックスのＮｅｏＣｒｙｌ  Ａ−１１２５（ＤＳＭ社製）を１００質量部
加え、均一になるまで撹拌してエマルジョン組成物（Ｉ−７）を得た。Ｉ−７中の液晶組
成物の平均粒径は４．９μｍ、変動係数０．３７であった。Ｉ−７における、水相中に分
散又溶解している高分子（Ｐ−４）の質量を１とすると、Ｌ−１の質量は、１．６７であ
った。
【０１０１】
Ｉ−７を用い、実施例１と同様にして液晶素子（Ｆ−７）を得た。Ｆ−７の液晶−高分
子複合膜を膜面上から顕微鏡で観察したところ、高分子マトリクス中に平均粒径５．１μ
ｍ、変動係数０．３９の液晶組成物が分散した構造を有していた。Ｆ−７は可撓性を持ち
、ハサミで切断して整形することができた。
Ｆ−７は電圧ＯＦＦ時には青色に着色し、電圧ＯＮ時（５０Ｖｒｍｓ）に透明になるノ
ーマルモード駆動を示した。電圧ＯＦＦ時はヘーズ７３．１％、全透過率はλｍａｘ＝６
７０ｎｍで３８．９％であった。電圧５０Ｖｒｍｓを印加すると、ヘーズは３．４％、全
透過率はλｍａｘ＝６７０ｎｍで６９．１％になり、ΔＴ＝３０．２％を示した。透明状
態のＦ−７越しに背景を目視で観察したところ、濁りが小さくすっきりした視界が確保さ
れた。
【０１０２】
［実施例６］
Ｅ−１  ５０質量部にポリアクリル粒子と架橋剤アジピン酸ジヒドラジドを合計５５質
量％含む水系ラテックスのリカボンド  ＦＫ−４７１（ジャパンコーティングレジン社製
）を５０質量部と、ケン化度８６．５ｍｏｌ％〜８９．０ｍｏｌ％、重合度５００のポリ
ビニルアルコール２０質量％水溶液を１０質量部加え、均一になるまで撹拌してエマルジ
ョン組成物（Ｉ−８）を得た。Ｉ−８中の液晶組成物の平均粒径は５．９μｍ、変動係数
０．２７であった。Ｉ−８における、水相中に分散又溶解している高分子（Ｐ−５）の質
量を１とすると、Ｌ−８の質量は、１．２６であった。
【０１０３】
Ｉ−８を用い、実施例１と同様にして液晶素子（Ｆ−８）を得た。Ｆ−８の液晶−高分
子複合膜を膜面上から顕微鏡で観察したところ、高分子マトリクス中に平均粒径６．１μ
ｍ、変動係数０．３０の液晶組成物が分散した構造を有していた。Ｆ−８は可撓性を持ち
、ハサミで切断して整形することができた。
Ｆ−８は電圧ＯＦＦ時には青色に着色し、電圧ＯＮ時（５０Ｖｒｍｓ）に透明になるノ
ーマルモード駆動を示した。電圧ＯＦＦ時はヘーズ６０．９％、全透過率はλｍａｘ＝６
７０ｎｍで３９．１％であった。電圧５０Ｖｒｍｓを印加すると、ヘーズは３．１％、全
透過率はλｍａｘ＝６７０ｎｍで６８．１％になり、ΔＴ＝２９．０％を示した。透明状
態のＦ−８越しに背景を目視で観察したところ、濁りが小さくすっきりした視界が確保さ
れた。